(57)【特許請求の範囲】
【請求項１】
一般式Ｉ
Ｒ１−（Ｒ２（Ａ２）ｍ−Ｏ）ｏ−（Ｒ３（Ａ３）ｎ−Ｏ）ｐ−Ｒ４          Ｉ
［式中、Ｒ２およびＲ３は独立してそれぞれ同一のもしくは異なる、線状もしくは分枝状のアルキレン基であり、
Ｒ１およびＲ４は独立してそれぞれ、Ｈ、ＯＨおよびＣＮから選択され、かつ、Ｒ１およびＲ４の内の少なくとも１つはＣＮであり、
ｏおよびｐはそれぞれ、ｏ＋ｐ≧１０という条件で０〜５０００の実数であり、
ｍおよびｎはそれぞれ、ｍ＋ｎ＞０という条件で０〜１０の実数であり、
Ａ２およびＡ３は同一のまたは異なる、アルキレンエーテルスペーサー基を介してそれぞれＲ２およびＲ３に結合しているベンゾフェノン光開始剤部分又はチオキサントン光開始剤部分である。］
で示されるポリアルキルエーテル光開始剤。
【請求項２】
Ｒ１＝ＯＨである、請求項１に記載のポリアルキルエーテル光開始剤。
【請求項３】
Ｒ４＝Ｈである、請求項１又は２に記載のポリアルキルエーテル光開始剤。
【請求項４】
ｏおよびｐがそれぞれ、ｏ＋ｐ≧１０という条件で０〜３０００の実数である、請求項１〜３のいずれか１項に記載のポリアルキルエーテル光開始剤。
【請求項５】
ｍ＝１、ｎ＝０であり、比ｏ：ｐが少なくとも１：１０００である、請求項１〜４のいずれか１項に記載のポリアルキルエーテル光開始剤。
【請求項６】
マトリックス組成物を硬化させるための請求項１〜５のいずれか１項に記載のポリアルキルエーテル光開始剤の使用法。
【請求項７】
ａ．請求項１〜５のいずれか１項に記載のポリアルキルエーテル光開始剤をマトリックス組成物と混合する工程、および
ｂ．工程ａ．で得られた混合物をＵＶ放射線に露光することによって硬化させる工程
を含む、マトリックス組成物の硬化方法。
【請求項８】
ａ．請求項１〜５のいずれか１項に記載のポリアルキルエーテル光開始剤をマトリックス組成物と混合する工程、および
ｂ．工程ａ．で得られた混合物をＵＶ放射線に露光することによって硬化させる工程
を含む、マトリックス組成物の硬化物の製造方法。
【発明の詳細な説明】
【技術分野】
【０００１】
本発明は、ポリマー系の不可欠の部分としてポリアルキルエーテルを有する、新規ポリマー光開始剤およびその用途に関する。光開始剤部分は、ポリマー主鎖上にペンダント基として存在する。
【背景技術】
【０００２】
紫外（ＵＶ）放射線によるコーティングの硬化は、硬化プロセスに関与する化学反応を開始させる効率的な方法を必要とする。ＵＶ光での照射時のラジカル化学種の発生によるポリマー材料の架橋は、医療デバイスコーティング用のヒドロゲルを生成するために広く用いられている。同様に、ペイントおよびラッカー業界は、光開始剤が多くの場合に用いられる、アクリレートのＵＶ開始硬化を利用している。これらの２つの例は、コーティング処方箋におけるＵＶ活性成分が今までは比較的低い分子量の分子に依存している、ＵＶ硬化性コーティングの多様性を例示している。ＵＶ活性成分は、硬化材料の表面に部分的に自由に拡散し、それによってこれらの物質が環境に曝される状態にする。より高い分子量の光開始剤、特にポリマー光開始剤は、マトリックスを通してのより長い拡散時間をもたらすと思われる、より高い固有粘度を有する。従って、表面へのＵＶ活性物質の移行は、より低い分子量光開始剤とは対照的にポリマー光開始剤が使用されるときに減少する。ポリマー光開始剤の主題についての科学および特許文献が乏しいことは、そのようなポリマーの開発が新規用途につながり、そして表面への物質の無視できるほどの（ｎｅｇｌｉｇｉｂｌｅ）移行を材料に提供するなど、既存ニーズに対する解決策を提示することを示唆する。下記で考察される利用可能な文献は、ポリアルキルエーテル主鎖を有する光開始剤に関連する研究に焦点を絞り、ポリマー光開始剤の分野の中での先行研究を概説している。
【０００３】
ポリマー光開始剤の幾つかの記載は、たとえば４−アミノ−４’−［４−アミノチオフェニル］ベンゾフェノンがトルエン−２，４−ジイソシアネートと重合させられている、科学文献（Ｊ．Ｗｅｉ，Ｈ．Ｗａｎｇ，Ｊ．Ｙｉｎ  Ｊ．Ｐｏｌｙｍ．Ｓｃｉ．，Ｐａｒｔ  Ａ：Ｐｏｌｙｍ．Ｃｈｅｍ．，４５（２００７），５７６−５８７；Ｊ．Ｗｅｉ，Ｈ．Ｗａｎｇ，Ｘ．Ｊｉａｎｇ，Ｊ．Ｙｉｎ，Ｍａｃｒｏｍｏｌｅｃｕｌｅｓ，４０（２００７），２３４４−２３５１）に見いだされる。アクリレートを重合させるためのこの光開始剤の使用の例もまたこの研究において示されている。また、類似の方策が４−［（４−マレイミド）チオフェニル］ベンゾフェノンを合成し、重合して高分子光開始剤にされた、Ｊ．Ｗｅｉ，Ｆ．Ｌｉｕ  Ｍａｃｒｏｍｏｌｅｃｕｌｅｓ，４２（２００９），５４８６−５４９１においても考察されている。
【０００４】
ベンゾフェノンベースの化学構造体以外の様々なポリマー光開始剤が、Ｔ．Ｃｏｒｒａｌｅｓ，Ｆ．Ｃａｔａｌｉｎａ，Ｃ．Ｐｅｉｎａｄｏ，Ｎ．Ｓ．Ａｌｌｅｎ  Ｊ．Ｐｏｌｙｍ．Ｓｃｉ．，Ｐａｒｔ  Ａ：Ｐｏｌｙｍ．Ｃｈｅｍ．，１５９（２００３），１０３−１１４において考察されている。高分子中にチオキサントン、ベンジル、アントラキノン、カンファーキノン、ベンゾインエーテル、アシルホスフィンオキシドおよびシラン官能性を有するポリマーが、低分子量類似物と比較した効率の観点から考察されている。幾つかの例においては、ポリマー光開始剤の光開始活性は、相当する低分子量類似物の混合物より１桁高かった。特定の場合における活性のこの増加は、ポリマー鎖上に存在する異なる部分間の効率的な励起エネルギー移動に帰せられた。その他の説明の一つとしては、開始剤がポリマー鎖上に「結合して」いるので、光開始剤部位上で形成されたラジカルの再結合が防止されるということができよう。
【０００５】
いくつかの特許文献はポリマー光開始剤を考察している。一例は、異なる芳香族ケトン系がシロキサンポリマー鎖上に置換されている米国特許出願公開第２００７／００７８２４６号明細書に見いだされる。次に、光重合反応の速度が低分子量類似物とは対照的にポリマー光開始剤の高められた性能を証明するために用いられている。
【０００６】
さらなる例として、ペンダントアルキルエーテル置換基を有するベンゾフェノン誘導体が国際公開第９６／３３１５６号公報に記載されているが、記載されている一次特性は、コーティングの表面への光開始剤の移行に関してであった。ベンゾフェノン類はポリマー中の繰り返し単位ではなく、国際公開第９６／３３１５６号公報に記載されているポリマーは、ベンゾフェノン部分で末端官能化されていると考えることができる。
【０００７】
チオキサントン部分がオリゴマー主鎖に結合している関連タイプの光開始剤クラスが国際公開第２００９／０６０２３５号公報に記載されている。チオキサントンポリマー光開始剤は２０００ｇ／モルより下の分子量を有することが特に明記されている。
【０００８】
ペンダントポリアルキルエーテルを有する幾つかの光開始剤（たとえばベンゾフェノン、アントラキノン）が国際公開第９７／４９６６４号公報に記載されている。光開始剤に結合したポリエチレングリコール部分が１５０〜９００Ｄａの範囲の好ましい分子量を有し、さらにたった１つの光開始剤部分がポリマー光開始剤ごとに存在することがこれらの光開始剤に共通している。
【０００９】
国際公開第９６／３３１５６号公報に記載されている光開始剤に関連して、類似の化学構造体が、ペンダントアルキルエーテル基を有するベンゾフェノン誘導体が提示されている国際公開第９８／５１７５９号公報に記載されている。国際公開第９８／５１７５９号公報に記載されている発明の主な焦点は、酸素阻害および光開始剤の低い移行特性である。
【００１０】
国際公開第０３／０３３４９２号公報は、ポリヒドロキシ残基に結合したチオキサントン誘導体を開示している。しかし、これらのポリヒドロキシ基は、鎖中に６個以下のヒドロキシ基が存在するにすぎない。
【００１１】
特許文献に記載されているポリマー光開始剤の最後の例として、米国特許第４，６０２，０９７号明細書は、２つの光開始剤部分がそれを水溶性にするのに十分な長さのポリアルキルエーテルによって一緒に架橋されている水溶性光開始剤に関する発明を詳述している。
【００１２】
活性の光開始剤部位が本発明の範囲外のたとえばポリエチレングリコール上の末端基として存在することが、特許文献からの上記発明のすべてに共通している。本発明は、光開始剤部分自体がポリマー光開始剤中の繰り返し単位の不可欠な部分であるポリマー光開始剤を詳述する。
【発明の概要】
【発明が解決しようとする課題】
【００１３】
新規ポリマー光開始剤を提供することならびにそれらの製造手段および方法を提供することが本発明の実施形態の目的である。本発明はまた、マトリックス組成物の硬化方法および前記方法によって得られる硬化マトリックス組成物を提供する。
【課題を解決するための手段】
【００１４】
本発明の一態様は、図１に示される一般モチーフを有する、特定の系においてはペンダント光開始剤部分が共有結合している主鎖ポリマーとしてのポリアルキルエーテルを有するポリマー光開始剤へのアクセスを提供することである。
【００１５】
従って、本発明は、一般式Ｉ
Ｒ１−（Ｒ２（Ａ２）ｍ−Ｏ）ｏ−（Ｒ３（Ａ３）ｎ−Ｏ）ｐ−Ｒ４          Ｉ
［式中、Ｒ２およびＲ３は独立してそれぞれ同一のもしくは異なる、線状もしくは分枝状のアルキレン基であり、
Ｒ１およびＲ４は独立してそれぞれ、Ｈ、ＯＨおよびＣＮから選択され、
ｏおよびｐはそれぞれ、ｏ＋ｐ≧１０という条件で０〜５０００の実数であり、
ｍおよびｎはそれぞれ、ｍ＋ｎ＞０という条件で０〜１０の実数であり、
Ａ２およびＡ３は同一のまたは異なる、アルキレンエーテルスペーサー基を介してそれぞれＲ２およびＲ３に結合しているベンゾフェノン光開始剤部分又はチオキサントン光開始剤部分である。］
で示されるポリアルキルエーテル光開始剤に関する。
【００１６】
一般式Ｉ中の添え字ｍ、ｎ、ｏ、ｐ、ｒおよびｓは平均／合計を表し、式Ｉはそれによって、交互、周期、統計／ランダム、ブロックおよびグラフト化コポリマーを表す。ランダムコポリマーの例として、式Ａ７Ｂ５を有するコポリマーＡＢＡＡＡＢＡＢＢＡＢＡが挙げられてもよい。
【００１７】
本発明に記載される光開始剤に適用される式Ｉの一例は、スキーム１に示される。
【化１】
0006272292.tif 000002
スキーム１：光開始剤への式Ｉの適用例。式Ｉは、
ＨＯ（ＣＨ２ＣＨ２Ｏ）６（ＣＨ２ＣＨ（ＣＨ２ＯＰｈＣＯＰｈ））２ＨまたはＨＯ（ＣＨ２ＣＨ１．７５（ＣＨ２ＯＰｈＣＯＰｈ）０．２５Ｏ）８Ｈを示す。
【００１８】
Ｒ２およびＲ３は、２５個以下の炭素原子を有する任意のアルキレン基から選択することができ、分枝状と直鎖状状との両方のアルキレン基を含む。例となる、非限定的なアルキレン基としては、ノルマル、第二、イソおよびネオ結合異性体での、メチレン、エチレン、プロピレン、ブチレン、ペンチレン、ヘキシレン、ヘプチレン、オクチレン、ノニレンが挙げられる。例となる、非限定的なシクロアルキレン基としては、シクロプロピレン、シクロブチレン、シクロペンチレンおよびシクロヘキシレンが挙げられる。
【００１９】
上に提示されたように、アルキレン基Ｒ２およびＲ３は、光開始剤部分は別として、ＣＮ、アジド、エステル、エーテル、アミド、ハロゲン原子、スルホン、スルホン酸誘導体、ＮＨ２またはＮａｌｋ２などの置換基で置換されていてもよい。「ａｌｋ」は、任意のＣ１〜Ｃ８直鎖状アルキル基、Ｃ３〜Ｃ８分枝状または環状アルキル基である。光開始剤部分は、Ｒ２（Ａ２）およびＲ３（Ａ３）（ここで、Ａ２およびＡ３は、本明細書において記載される光開始剤部分のいずれかであることができる）で表されるようにＲ２および／またはＲ３に共有結合していることができる。
【００２０】
Ｒ１およびＲ４は独立してそれぞれ同一のもしくは異なる、線状もしくは分枝状のアルキルまたはシクロアルキル基であってもよい。Ｒ１およびＲ４は、２５個以下の炭素原子を有する任意のアルキル基から選択することができ、分枝状および直鎖状の両方のアルキル基を含む。例となる、非限定的なアルキル基としては、ノルマル、第二、イソおよびネオ結合異性体での、メチル、エチル、プロピル、ブチル、ペンチル、ヘキシル、ヘプチル、オクチル、ノニルが挙げられる。例となる、非限定的なシクロアルキル基としては、シクロプロピル、シクロブチル、シクロペンチルおよびシクロヘキシルが挙げられる。
【００２１】
Ｒ１およびＲ４はまた、２０個以下の炭素原子の任意の芳香族炭化水素などの、アリール基から選択することができる。例となる、非限定的なアリール基としては、フェニル、ナフチル、フラニル、チオフェニル、ピロリル、セレノフェニル、およびテルロフェニルが挙げられる。Ｒ１およびＲ４はまた、Ｈ、ＯＨ、ＣＮ、ハロゲン、アミン（たとえば−ＮＲ’Ｒ’’（ここで、Ｒ’およびＲ’’はアルキル基、好適にはＣ１〜Ｃ２５アルキル基である））、アミド（たとえば−ＣＯＮＲ’Ｒ’’またはＲ’ＣＯＮＲ’’−（ここで、Ｒ’およびＲ’’はアルキル基、好適にはＣ１〜Ｃ２５アルキル基である））、アルコール、エーテル、チオエーテル、スルホンおよびそれらの誘導体、スルホン酸およびその誘導体、スルホキシドおよびそれらの誘導体、カーボネート、イソシアネート、硝酸エステル、アクリレートであることができる。さらに、Ｒ１およびＲ４はまた、ポリアクリレート、ポリエチレン、ポリプロピレン、ポリエステル、ポリアミドおよびポリウレタンなどのポリマー実体から選択することができる。前記ポリマー実体の分子量は、典型的には５０〜５０，０００Ｄａの範囲にある。
【００２２】
Ｒ１およびＲ４がアルキルおよびアリール基である、幾つかの場合には、それらは、光開始剤部分は別として、ＣＮ、ＯＨ、アジド、エステル、エーテル、アミド（たとえば−ＣＯＮＲ’Ｒ’’またはＲ’ＣＯＮＲ’’−（ここで、Ｒ’およびＲ’’はアルキル基、好適にはＣ１〜Ｃ２５アルキル基である））、ハロゲン原子、スルホン、スルホン酸誘導体、ＮＨ２またはＮａｌｋ２（ここで、ａｌｋは任意のＣ１〜Ｃ８直鎖状アルキル基、Ｃ３〜Ｃ８分枝状または環状アルキル基である）などの置換基で置換されていてもよい。光開始剤部分は、Ｒ１（Ａ１）およびＲ４（Ａ４）（ここで、Ａ１およびＡ４は、上記の光開始剤部分のいずれかであることができる）で表されるようにＲ１および／またはＲ４に共有結合していることができる。
【００２３】
添え字ｍ、ｎ、ｏ、ｐ、ｒおよびｓは次の通り定義される：
ｏおよびｐはそれぞれ、ｏ＋ｐ＞０を条件として０〜５０００の実数であり、
ｍおよびｎはそれぞれ、ｍ＋ｎ＞０を条件として０〜１０の実数であり、
ｒおよびｓはそれぞれ、０〜５の実数である。
【００２４】
好適には、ｏおよびｐはそれぞれ、０〜３０００、好ましくは０〜２０００である。好適には、ｏおよびｐはそれぞれ独立して１以上、たとえば１０以上である。整数ｍおよびｎは、ｍ＋ｎ＞０であるという条件で、０〜８、好ましくは０〜５であってもよい。好適には、ｍ＋ｎ≧１である。特定の態様においては、ｍ＝１および／またはｎ＝１である。ｍ＝１およびｎ＝０であるとき、比ｏ：ｐは少なくとも１：１０００、好ましくは少なくとも１：５００である。
【００２５】
典型的には、ｒおよびｓはそれぞれ０〜４、好ましくは０〜２である。好適には、ｒおよびｓは独立して１以上、たとえば１または２である。
【００２６】
本発明によるポリアルキルエーテル光開始剤は、５〜１０，０００ｋＤａ、好ましくは１０ｋＤａ〜１，０００ｋＤａ、より好ましくは１５ｋＤａ〜５００ｋＤａの分子量を有してもよい。
【００２７】
光開始剤部分は、２−ヒドロキシ−２−メチル−プロピオフェノン、ベンゾフェノン、チオキサントン、ベンジル、アントラキノン、カンファーキノン、ベンゾインエーテル、アシルホスフィンオキシドおよびシラン誘導体から選択することができるが、光開始剤部分の選択は、これらのクラスの化合物に制限されない。ポリマー光開始剤中に潜在的に存在する部分の一例として、アミン（たとえば−ＮＲ’Ｒ’’（ここで、Ｒ’およびＲ’’はアルキル基、好適にはＣ１〜Ｃ２５アルキル基である））である。別個の部分に関するより詳細は、〔発明を実施するための形態〕における考察のもと、以下に提供される。
【００２８】
本発明は、ポリマー光開始剤／マトリックスポリマー組成物および／またはポリマー光開始剤だけかのどちらかのＵＶ硬化による、ポリマー光開始剤を用いるコーティング形成の態様を含む。本出願は、とりわけペイントおよびラッカー、ゴムならびに保護コーティングにまで及ぶ。
【００２９】
究極的には、本発明の態様は、コーティング組成物において光開始剤とマトリックスとを混合する必要性を排除してポリマー光開始剤だけをコーティング組成物に使用することである。
【図面の簡単な説明】
【００３０】
【図１】図１は、ポリアルキルエーテル上にぶら下がっている光開始剤部分を有する、ポリマー光開始剤の一般モチーフを例示する。
【図２】図２は、１に対して与えられる重合手順を用いたポリ−コ−エチレンオキシド−（４−（オキシラン−２−イルメトキシ）フェニル）（フェニル）メタノンの１Ｈ−ＮＭＲスペクトルを示す。
【図３】図３は、２に対して与えられる重合手順を用いたポリ−コ−エチレンオキシド−（４−（オキシラン−２−イルメトキシ）フェニル）（フェニル）メタノンの１Ｈ−ＮＭＲスペクトルを示す。
【図４】図４は、１２０℃での未処理のポリ−コ−エチレンオキシド−（４−（オキシラン−２−イルメトキシ）フェニル）（フェニル）メタノン（１）についての硬化プロフィールを示す。
【図５】図５は、１２０℃での未処理のポリ−コ−エチレンオキシド−（４−（オキシラン−２−イルメトキシ）フェニル）（フェニル）メタノン（２）についての硬化プロフィールを示す。
【発明を実施するための形態】
【００３１】
本発明は、ポリマー光開始剤の製造および用途を提供する。
【００３２】
光開始剤および光開始剤部分
本発明においては、光開始剤は、光を吸収すると、反応性化学種（イオンまたはラジカル）を発生し、１つまたは幾つかの化学反応または変換を開始させる物質（反応剤以外の）と定義される。光開始剤の好ましい特性の一つは、ＵＶ光源スペクトルと光開始剤吸収スペクトルとの間の良好な重なりである。別の所望の特性は、光開始剤吸収スペクトルとマトリックス中のその他の成分の固有の複合吸収スペクトルとの間の少ないまたはゼロの重なりである。硬化させられる材料からなるマトリックスにおけるポリマー光開始剤の良好な相溶性もまた、着目される特性である。
【００３３】
本発明によるポリアルキルエーテル光開始剤の実施形態においてＡ１、Ａ２、Ａ３およびＡ４は、ベンゾインエーテル、フェニルヒドロキシアルキルケトン、フェニルアミノアルキルケトン、ベンゾフェノン類、チオキサントン類、キサントン類、アクリドン類、アントラキノン類、フルオレノン類、ジベンゾスベロン類、ベンジル類、ベンジルケタール、α−ジアルコキシ−アセトフェノン、α−ヒドロキシ−アルキル−フェノン、α−アミノ−アルキル−フェノン、アシル−ホスフィンオキシド、フェニルケトクマリン、シラン、マレイミド類、およびそれらの誘導体からなる群から選択される同一のまたは異なる光開始剤部分である。光開始剤部分Ａ１、Ａ２、Ａ３およびＡ４はまた、リストされた光開始剤部分の誘導体からなることができる。
【００３４】
本発明によるポリアルキルエーテル光開始剤の実施形態においてＡ１、Ａ２、Ａ３およびＡ４は、２−ヒドロキシ−２−メチル−プロピオフェノン、ベンゾフェノン、チオキサントン、ベンジル、アントラキノン、カンファーキノン、ベンゾインエーテル、アシルホスフィンオキシド、シラン、およびそれらの誘導体からなる群から選択される同一のまたは異なる光開始剤部分である。光開始剤部分Ａ１、Ａ２、Ａ３およびＡ４はまた、リストされた光開始剤部分の誘導体からなることができる。
【００３５】
本発明によるポリアルキルエーテル光開始剤の実施形態においてＡ１、Ａ２、Ａ３およびＡ４は、同一の光開始剤部分である。しかし、Ａ１、Ａ２、Ａ３およびＡ４は、少なくとも２つの異なる光開始剤部分であってもよい。
【００３６】
好適には、Ａ１、Ａ２、Ａ３およびＡ４の少なくとも１つは、ベンゾフェノン光開始剤部分である。少なくともＡ２およびＡ３は、ベンゾフェノン光開始剤部分であってもよい。
【００３７】
本発明の光開始剤は、水素原子およびその他の不安定な原子をポリマーから引き抜き、それ故に共有結合架橋を達成することができる反応性ラジカルにＵＶまたは可視光源からの光を変換するのに好ましくは効率的である。任意選択的に、アミン、チオールおよびその他の電子供与体は、ポリマー光開始剤に共有結合するか別々に付加するかのどちらかまたは両方であることができる。ラジカル光開始剤は、開裂可能な（ＮｏｒｒｉｓｈタイプＩ反応）か非開裂性（そのうちでＮｏｒｒｉｓｈタイプＩＩ反応は特別な場合である、たとえばＡ．Ｇｉｌｂｅｒｔ，Ｊ．Ｂａｇｇｏｔｔ：「Ｅｓｓｅｎｔｉａｌｓ  ｏｆ  Ｍｏｌｅｃｕｌａｒ  Ｐｈｏｔｏｃｈｅｍｉｓｔｒｙ」，Ｂｌａｃｋｗｅｌｌ，Ｌｏｎｄｏｎ，１９９１を参照されたい）かのどちらかとして分類することができる。励起すると、開裂可能な光開始剤部分は２つのラジカルへ自発的に分解し、その少なくとも１つは、ほとんどの基質から水素原子を引き抜くのに十分に反応性である。ベンゾインエーテル（ベンジルジアルキルケタールを含む）、フェニルヒドロキシアルキルケトンおよびフェニルアミノアルキルケトンは、開裂可能な光開始剤部分の重要な例である。電子供与体の添加は必要とされないが、下記の非開裂性光開始剤について記載されるものに類似のメカニズムに従って開裂可能な光開始剤の全体効率を高める可能性がある。
【００３８】
最近、新しいクラスのβ−ケトエステルベースの光開始剤が、Ａｓｈｌａｎｄ  Ｓｐｅｃｉａｌｔｙ  Ｃｈｅｍｉｃａｌ，ＵＳＡのＭ．Ｌ  Ｇｏｕｌｄ，Ｓ．Ｎａｒａｙａｎ−Ｓａｒａｔｈｙ，Ｔ．Ｅ．Ｈａｍｍｏｎｄ，ａｎｄ  Ｒ．Ｂ．Ｆｅｃｈｔｅｒ（２００５）：「Ｎｏｖｅｌ  Ｓｅｌｆ−Ｉｎｉｔｉａｔｉｎｇ  ＵＶ−Ｃｕｒａｂｌｅ  Ｒｅｓｉｎｓ：Ｇｅｎｅｒａｔｉｏｎ  Ｔｈｒｅｅ」，Ｐｒｏｃｅｅｄｉｎｇｓ  ｆｒｏｍ  ＲａｄＴｅｃｈ  Ｅｕｒｏｐｅ  ０５，Ｂａｒｃｅｌｏｎａ，Ｓｐａｉｎ，Ｏｃｔｏｂｅｒ  １８−２０  ２００５，ｖｏｌ．１，ｐ．２４５−２５１、Ｖｉｎｃｅｎｔｚによって導入された。多官能性アクリレートへのエステルの塩基触媒Ｍｉｃｈａｅｌ付加後に、それぞれが２つの隣接カルボニル基を有する、多数の第四級炭素原子で網状構造が形成される。ＵＶまたは可視光励起時に、これらの光開始剤は、ＮｏｒｒｉｓｈタイプＩメカニズムによって主として開裂し、いかなる従来型光開始剤も存在せずにさらに架橋し、厚い層が硬化させられる可能性がある。そのような自己開始系は、本発明の範囲内である。
【００３９】
励起された非開裂性光開始剤は、ラジカルへ分解しないが、有機分子から水素原子を引き抜くかまたは、より効率的に、電子供与体（アミンまたはチオールなどの）から電子を引き抜く。電子移動は、光開始剤上にラジカルアニオンを、電子供与体上にラジカルカチオンを生成する。これに、ラジカルカチオンからラジカルアニオンへのプロトン移動が続いて２つの非荷電ラジカルを生成し；これらのうち電子供与体上のラジカルはほとんどの基質から水素原子を引き抜くのに十分に反応性である。ベンゾフェノン類ならびにチオキサントン類、キサントン類、アントラキノン類、フルオレノン類、ジベンゾスベロン類、ベンジル類、およびフェニルケトクマリンなどの関連ケトンは、非開裂性光開始剤の重要な例である。窒素原子のα−位にＣ−Ｈ結合を有するほとんどのアミンおよび多くのチオールは電子供与体として働くであろう。
【００４０】
マレイミド類をベースとする別の自己開始系がまた、Ａｌｂｅｍａｒｌｅ  Ｃｏｒｐｏｒａｔｉｏｎ  ａｎｄ  Ｂｒａｄｙ  Ａｓｓｏｃｉａｔｅｓ  ＬＬＣ、両方ともＵＳＡのＣ．Ｋ．Ｎｇｕｙｅｎ，Ｗ．Ｋｕａｎｇ  ａｎｄ  Ｃ．Ａ．Ｂｒａｄｙ（２００３）：「Ｍａｌｅｉｍｉｄｅ  Ｒｅａｃｔｉｖｅ  Ｏｌｉｇｏｍｅｒｓ」，Ｐｒｏｃｅｅｄｉｎｇｓ  ｆｒｏｍ  ＲａｄＴｅｃｈ  Ｅｕｒｏｐｅ  ０３，Ｂｅｒｌｉｎ，Ｇｅｒｍａｎｙ，Ｎｏｖｅｍｂｅｒ  ３−５，２００３，ｖｏｌ．１，ｐ．５８９−９４，Ｖｉｎｃｅｎｔｚによって特定されている。マレイミド類は、非開裂性光開始剤としての機能を果たすことによって主としてラジカル重合を開始させ、同時にマレイミド二重結合を交差してのラジカル付加によって自発的に重合する。さらに、マレイミドの強いＵＶ吸収はポリマーにおいて消失し、すなわち、マレイミドは光退色性光開始剤であり；これは、厚い層を硬化させることを可能にするであろう。
【００４１】
幾つかの光開始剤のブレンドは、たとえば「Ｒａｄｉａｔｉｏｎ  ｃｕｒｉｎｇ  ｉｎ  Ｐｏｌｙｍｅｒ  Ｓｃｉｅｎｃｅ  ａｎｄ  ｔｅｃｈｎｏｌｏｇｙ」，Ｖｏｌ．ＩＩ（「Ｐｈｏｔｏ−ｉｎｉｔｉａｔｉｎｇ  Ｓｙｓｔｅｍｓ」）、Ｊ．Ｐ．Ｆｏｕａｓｓｉｅｒ  ａｎｄ  Ｊ．Ｆ．Ｒａｂｅｋ編、Ｅｌｓｅｖｉｅｒ，Ｌｏｎｄｏｎ，１９９３におけるＪ．Ｐ．Ｆｏｕａｓｓｉｅｒ：「Ｅｘｃｉｔｅｄ−Ｓｔａｔｅ  Ｒｅａｃｔｉｖｉｔｙ  ｉｎ  Ｒａｄｉｃａｌ  Ｐｏｌｙｍｅｒｉｚａｔｉｏｎ  Ｐｈｏｔｏｉｎｉｔｉａｔｏｒｓ」，Ｃｈ．１，ｐｐ．１−６１によって記載されているように、相乗的特性を示す可能性がある。手短に言えば、効率的なエネルギー移動または電子移動が１つの光開始剤からペア［４，４’−ビス（ジメチルアミノ）ベンゾフェノン＋ベンゾフェノン］、［ベンゾフェノン＋２，４，６−トリメチルベンゾフェノン］、［チオキサントン＋メチルチオフェニルモルホリノアルキルケトン］のその他のものへと起こる。しかし、多くのその他の有益な組み合わせが予測されてもよい。従って、本発明の実施形態においては、光開始剤部分は、少なくとも２つの異なるタイプの光開始剤部分を含む。好ましくは、異なる光開始剤の吸光度ピークは異なる波長であり、それ故この系によって吸収される光の総量は増加する。異なる光開始剤は、すべて開裂可能であっても、すべて非開裂性であっても、または開裂可能と非開裂性との混合物であってもよい。
【００４２】
本発明によるポリアルキルエーテル光開始剤の実施形態においては、Ａ１、Ａ２、Ａ３およびＡ４の少なくとも１つはベンゾフェノン光開始剤部分である。
【００４３】
さらに、商品名Ｉｒｇａｃｕｒｅ  ２９５９で商業的に入手可能である、共有結合した２−ヒドロキシ−１−（４−（２−ヒドロキシエトキシ）フェニル）−２−メチルプロパン−１−オン、および分子４−（４−ベンゾイルフェノキシエトキシ）フェニル２−ヒドロキシ−２−プロピルケトン中のベンゾフェノンは、２つの別個の化合物の単純混合物よりかなり高いラジカル重合の開始効率を与えることが最近分かった。Ｖｉｅｎｎａ  Ｕｎｉｖｅｒｓｉｔｙ  ｏｆ  Ｔｅｃｈｎｏｌｏｇｙ，ＡｕｓｔｒｉａのＳ．ＫｏｐｅｉｎｉｇおよびＲ．Ｌｉｓｋａ（２００５）：「Ｆｕｒｔｈｅｒ  Ｃｏｖａｌｅｎｔｌｙ  Ｂｏｎｄｅｄ  Ｐｈｏｔｏｉｎｉｔｉａｔｏｒｓ」，Ｐｒｏｃｅｅｄｉｎｇｓ  ｆｒｏｍ  ＲａｄＴｅｃｈ  Ｅｕｒｏｐｅ  ０５，Ｂａｒｃｅｌｏｎａ，Ｓｐａｉｎ，Ｏｃｔｏｂｅｒ  １８−２０  ２００５，ｖｏｌ．２，ｐ．３７５−８１，Ｖｉｎｃｅｎｔｚを参照されたい。これは、異なる光開始剤が同じオリゴマーまたはポリマー中に存在するときそれらがかなりの相乗効果を示す可能性があることを示す。そのような共有結合した光開始剤はまた、本発明内で適用できる。
【００４４】
上に考察されたタイプの光開始剤および光開始剤部分のいずれもが、本発明のポリマー光開始剤における光開始剤部分として利用されてもよい。
【００４５】
ポリマー主鎖（光開始剤セグメント）
ポリマー主鎖は、一般式−（Ｒ２（Ａ２）ｍ−Ｏ）ｏ−（Ｒ３（Ａ３）ｎ−Ｏ）ｐ−（式中、Ｒ２およびＲ３は２５個以下の炭素原子を有する任意のアルキレン基から選択することができ、分枝状と直鎖状の両方のアルキレンおよびシクロアルキレン基を含む）のポリアルキルエーテルセグメントからなる。スペーサー基の例となる非限定的なアルキレン基としては、ノルマル、第二、イソおよびネオ結合異性体での、メチレン、エチレン、プロピレン、ブチレン、ペンチレン、ヘキシレン、ヘプチレン、オクチレン、ノニレンが挙げられる。スペーサー基の例となる非限定的なシクロアルキレン基としては、シクロプロピレン、シクロブチレン、シクロペンチレンおよびシクロヘキシレンが挙げられる。
【００４６】
本発明によるポリアルキルエーテル光開始剤の実施形態においては、Ｒ２およびＲ３は独立して、−ＣＨ２ＣＨ２−（式中、１つ以上のＨ原子は、それぞれ、Ａ２またはＡ３で置き換えられていてもよい）である。
【００４７】
本発明によるポリアルキルエーテル光開始剤の実施形態においては、Ｒ２およびＲ３は独立して、−ＣＨ（ＣＨ３）ＣＨ２−（式中、１つ以上のＨ原子は、それぞれ、Ａ２またはＡ３で置き換えられていてもよい）である。
【００４８】
幾つかの場合にはアルキレン基は、光開始剤部分は別として、ＣＮ、アジド、エステル、エーテル、アミド（たとえば−ＣＯＮＲ’Ｒ’’またはＲ’ＣＯＮＲ’’−（ここで、Ｒ’およびＲ’’はアルキル基、好適にはＣ１〜Ｃ２５アルキル基である））、ハロゲン原子、スルホン、スルホン酸誘導体、ＮＨ２またはＮａｌｋ２（ここで、ａｌｋは任意のＣ１〜Ｃ８直鎖状アルキル基、Ｃ３〜Ｃ８分枝状または環状アルキル基である）などの置換基を有してもよい。光開始剤部分は、Ｒ２（Ａ２）ｍおよびＲ３（Ａ３）ｎ（ここで、Ａ２およびＡ３は、上記の光開始剤部分のいずれかあることができる）で表されるようにＲ２および／またはＲ３に共有結合していることができる。添え字ｍ、ｎ、ｏおよびｐは上に提示された通りである。
【００４９】
硬化
紫外スペクトルは、Ａ、ＢおよびＣセグメントに分けられ、ここで、ＵＶ  Ａは４００ｎｍから３１５ｎｍまで下がって、ＵＶ  Ｂは３１５〜２８０ｎｍ、そしてＵＶ  Ｃは２８０〜１００ｎｍにわたる。可視領域の波長（４００〜８００ｎｍ）の光を発生する光源を使用することによって、光開始剤がこれらの波長で材料を成功裡に硬化させることができるという条件で、幾つかの利点が硬化の深さに関して得られる。特に、散乱現象は、より長い波長であまり顕著ではなく、従って材料においてより大きい侵入深さを与える。従って、より長い波長で吸収し、そして硬化を誘発することができる光開始剤が着目される。フェノン部分上の置換基を冷静な判断で選択することによって、ポリマー光開始剤の吸収スペクトルは、ある程度レッドシフトさせることができ、その結果比較的より大きい深さでの硬化が容易となるであろう。
【００５０】
可視領域の光を吸収する一クラスの化合物はチタノセンである。例として、ビス−ペンタフルオロフェニルチタノセンが約５３０ｎｍまでを吸収することが知られている（Ｋ．Ｍｅｉｅｒ，Ｃｏｏｒｄｉｎａｔｉｏｎ  Ｃｈｅｍｉｓｔｒｙ  Ｒｅｖｉｅｗｓ，１１１（１９９１），９７−１１０）。この特定の化合物はまた、２３０℃まで安定であることが知られており、酸処理に反応しない。商業的に入手可能なチタノセンは、商品名Ｉｒｇａｃｕｒｅ  ７８４で入手可能である。
【００５１】
硬化プロセスにおいて、光開始剤は、光によって誘発される化学プロセスにおいて、本明細書において以下マトリックスと言われる、周囲ポリマー組成物を架橋するかまたはその他の方法で変換する。本発明はそれ故、マトリックス組成物を硬化させるための本発明によるポリアルキルエーテル光開始剤の使用法に関する。
【００５２】
さらに、本発明は、
ａ．上記のポリアルキルエーテル光開始剤をマトリックス組成物と混合する工程、および
ｂ．工程ａ．で得られた混合物をＵＶ放射線に露光することによって硬化させる工程
を含む、マトリックス組成物の硬化方法を提供する。
【００５３】
また、本発明は、
ａ．上記のポリアルキルエーテル光開始剤をマトリックス組成物と混合する工程、および
ｂ．工程ａ．で得られた混合物をＵＶ放射線に露光することによって硬化させる工程
を含む、マトリックス組成物の硬化物の製造方法に関する。
【００５４】
本明細書に記載されるポリマー光開始剤は、周囲マトリックスの硬化を促進することができるが、光開始剤自体がポリマーであるので、それらはまた「自動硬化する」ことができ、これはＵＶ照射すると硬化するコーティング組成物をポリマー光開始剤が単独で構成し得ることを意味する。従って未処理のポリマー光開始剤は、架橋網状構造を形成するために硬化させることができるか、またはポリマー光開始剤は、架橋網状構造を形成するためにその後硬化させられる混合物中の成分であることができる。
【００５５】
本発明のポリマー光開始剤
ポリエチレンオキシド誘導光開始剤
本発明のポリマー光開始剤は、重合反応によって合成することもポリマー主鎖上にグラフトすることもできる。エポキシ開環をベースとするペンダント光開始剤部分を有するポリマー光開始剤の直接合成のための一般スキームは、ポリマー光開始剤についての一般式からの記号が例証される、スキーム２に示される。
【化２】
0006272292.tif 000003
スキーム２：エポキシド官能化光開始剤と置換エポキシドとのランダムコポリマーの一般的な製造方法。点付き実線は、特有の反応条件下に、この位置が光開始剤系で主として置換されることを表す。その他の反応は、破線で表示される位置での置換を主としてもたらす可能性がある。
【００５６】
重合のために使用されるエポキシド官能基は、エピクロロヒドリンとの反応によって得られるが、ｍ−クロロ過安息香酸または過酸化水素などの酸化剤で次にその後酸化されるアリル誘導体との反応によって得られてもよい。
【００５７】
スキーム２に例示されるように、求核試薬、開始剤かアルコキシドイオンかのどちらかの攻撃が、スペーサー基上に存在するエポキシド上の最も少なく置換された炭素原子で起こる。ある反応条件、たとえば酸性条件は、エポキシド上の最も多く置換された炭素原子が求核試薬によって攻撃されるという逆の意味に有利である可能性がある。簡単にするために、光開始剤結合エポキシドにおける最も少なく置換された炭素原子の攻撃をもたらす重合のみが、下記において例示されるが、本発明はそのように限定されない。
【００５８】
置換基に関して、Ｒ’１、Ｒ’２、Ｒ’３およびＲ’４は、２５個以下の炭素原子を有する任意のアルキル基から選択することができ、分枝状、環状と直鎖状の両方のアルキル基を含む。例となるアルキル基としては、ノルマル、第二、イソおよびネオ結合異性体での、メチル、エチル、プロピル、ブチル、ペンチル、ヘキシル、ヘプチル、オクチル、ノニルが挙げられる。Ｒ’１、Ｒ’２、Ｒ’３およびＲ’４はまた、２０個以下の炭素原子を有する任意の芳香族炭化水素などの、アリール基から選択することができる。例となるアリール基としては、フェニル、ナフチル、フラニル、チオフェニル、ピロリル、セレノフェニル、およびテルロフェニルが挙げられる。幾つかの場合には、アルキルおよびアリール基は、ＣＮ、アジド、エステル、エーテル、アミド（たとえば−ＣＯＮＲ’Ｒ’’またはＲ’ＣＯＮＲ’’−（ここで、Ｒ’およびＲ’’はアルキル基、好適にはＣ１〜Ｃ２５アルキル基である））、ハロゲン原子、スルホン、スルホン酸誘導体、ＮＨ２またはＮａｌｋ２（ここで、ａｌｋは任意のＣ１〜Ｃ８直鎖状アルキル基、Ｃ３〜Ｃ８分枝状または環状アルキル基である）などの置換基を有してもよい。Ｒ’１、Ｒ’２、Ｒ’３およびＲ’４はまたＨであってもよい。
【００５９】
スペーサー基は、もしあれば、Ｒ’１、Ｒ’２、Ｒ’３およびＲ’４と同じ官能基から、ならびにさらに−（ＣＨ２ＣＨ２Ｏ）ｔ−（ここで、ｔは０〜１００の任意の整数であることができる）などの、アルキレンエーテルから主としてなる基から選択されてもよい。
【００６０】
本発明によるポリアルキルエーテル光開始剤の実施形態において、Ｒ１＝ＯＨである。
【００６１】
本発明によるポリアルキルエーテル光開始剤の実施形態において、Ｒ４＝Ｈである。
【００６２】
第１の例として、２−ヒドロキシ−２−メチル−１−（４−（２−（オキシラン−２−イルメトキシ）エトキシ）フェニル）プロパン−１−オン（３）とそれ自体かエチレンオキシドかのどちらかとの重合は、ポリマー光開始剤である（コ）−ポリマーをもたらす（スキーム３）。このポリマーの合成のための前駆体は、２−ヒドロキシ−１−（４−（２−ヒドロキシエトキシ）フェニル）−２−メチルプロパン−１−オン（Ｉｒｇａｃｕｒｅ  ２９５９）である。（３）の合成は米国特許第５，７４４，５１２号明細書に概説されている。
【化３】
0006272292.tif 000004
スキーム３：Ｉｒｇａｃｕｒｅ  ２９５９からのポリマー光開始剤の製造
【００６３】
（３）の類似物への代替ルートは、ヒドロキシアルキルフェノンが米国特許第５，７４４，５１２号明細書に記載されているようにイソブチリル（ｉｓｏｂｕｔｙｒｙｌ）クロリドとのフリーデル−クラフツ反応で形成される、スキーム４に例示される。
【化４】
0006272292.tif 000005
スキーム４：（３）の類似物の製造
【００６４】
Ｉｒｇａｃｕｒｅ  ２９５９の合成は、以前に別の場所（独国特許出願公開第３．５１２．１７９号明細書）に記載されている。ポリアルキルエーテル上へのＩｒｇａｃｕｒｅ  ２９５９と類似の構造を有する光開始剤の結合が本発明の主な焦点である。スキーム４の合成ルートに従って、当該技術分野において一般に公知の方法によってベンゼン環上に特有の置換基を入れることは可能であろう。
【００６５】
Ｉｒｇａｃｕｒｅ  ２９５９の誘導体は、Ｔｙｐｅ  Ｉ光開始剤として特徴付けられ、このカテゴリーに入るその他の光開始剤は、ベンゾインエーテル、ベンジルケタール、α−ジアルコキシ−アセトフェノン、α−ヒドロキシアルキル−フェノン、α−アミノ−アルキル−フェノンおよびアシル−ホスフィンオキシドである。ベンゾインエーテルをベースとするポリマー光開始剤のさらなる例は、スキーム５に例示される。
【化５】
0006272292.tif 000006
スキーム５：置換エポキシドと重合させられる、エポキシド置換ベンゾインエーテルの製造
【００６６】
ポリアルキルエーテル主鎖に結合したＴｙｐｅ  Ｉ光開始剤の例がスキーム３〜５に描かれ、光開始剤部分それ自体としてキサントン類、チオキサントン類およびアクリドン類を有するＴｙｐｅ  ＩＩポリマー光開始剤の製造の例がスキーム６に示される。
【化６】
0006272292.tif 000007
スキーム６：キサントン、チオキサントンおよびアクリドン置換ポリマー光開始剤の製造
【００６７】
スキーム６に示されるポリマー光開始剤の製造は、光開始剤上に存在するヒドロキシ官能性がエピクロロヒドリンと反応させられる、スキーム３〜５に示されるものと同じ原理に従う。生じた化合物は次に、置換エポキシドと共重合させられ、こうしてポリマー光開始剤をもたらす。様々な置換キサントン、チオキサントンおよびアクリドン分子の製造は、Ｊ．Ｚｈａｏ，Ｒ．Ｃ．Ｌａｒｏｃｋ  Ｊ．Ｏｒｇ．Ｃｈｅｍ．７２（２００７），５８３−５８８に詳述されている。Ｒ’’１およびＲ’’２は、Ｒ’１、Ｒ’２、Ｒ’３およびＲ’４と同じセットの官能基から選択されてもよい。
【００６８】
タイプＩＩポリマー光開始剤の別の例として、ベンゾフェノン置換ポリエチレンオキシドがスキーム７に例示される。
【化７】
0006272292.tif 000008
スキーム７：ベンゾフェノン置換ポリエチレンオキシドの合成
【００６９】
エポキシド誘導体化ベンゾフェノンの合成は、米国特許第４，３７６，７８８号明細書に純ベンゾフェノン以外の類似物について記載されている。スキーム７における中間体について詳細はまったく示されなかった。エポキシドはその後重合させられてポリエチレンオキシド置換ベンゾフェノンにすることができる。
【００７０】
誘導体化ポリエチレンオキシドへの代替ルートは、スキーム８において例証されるようなグラフト化技法によるものであることができる。
【化８】
0006272292.tif 000009
スキーム８：ポリエチレンオキシド上へのペルオキシベンゾフェノンエステルのグラフト化
【００７１】
ペルオキシエステルのグラフト化は、Ｊ．Ｍａｒｃｈ：「Ａｄｖａｎｃｅｄ  Ｏｒｇａｎｉｃ  Ｃｈｅｍｉｓｔｒｙ．Ｒｅａｃｔｉｏｎ，Ｍｅｃｈａｎｉｓｍｓ，ａｎｄ  Ｓｔｒｕｃｔｕｒｅ」、第３版、ｐ．６３６−７，Ｗｉｌｅｙ−Ｉｎｔｅｒｓｃｉｅｎｃｅ，Ｎｅｗ  Ｙｏｒｋ，１９８５）に記載されているように銅（Ｉ）によって触媒される。スキーム８において示される具体例はまた、国際公開第２００８０７１７９６号公報に開示されている。
【００７２】
ポリアルキルオキシド誘導光開始剤
ポリアルキルオキシド誘導光開始剤の製造のための一般スキームは、ポリマーがアシクリックジエン  メタセシス（ａｃｙｃｌｉｃ  ｄｉｅｎｅ  ｍｅｔｈａｔｈｅｓｉｓ）重合（ＡＤＭＥＴ）反応によって合成される、スキーム９において示される。
【化９】
0006272292.tif 000010
スキーム９：ポリアルキルエーテルベースの光開始剤を形成するためのジエンのＡＤＭＥＴ重合およびそれに続く水素化。ｍ’、ｎ’、ｏ’、ｍ’’、ｎ’’、ｏ’’、ｐ’およびｑ’は０〜１００００の任意の整数であることができる。
【００７３】
上記のような重合タイプは、Ｋ．Ｂ．Ｗａｇｅｎｅｒ，Ｋ．Ｂｒｚｅｚｉｎｓｋａ  Ｍａｃｒｏｍｏｌｅｃｕｌｅｓ，２４（１９９１），５２７３−５２７７に記載されている。
【００７４】
かなりの研究が、異なる開始剤および異なる溶媒を使って、置換オキシランを重合させることに焦点を絞ってきた。こうして（４−（オキシラン−２−イルメトキシ）フェニル）（フェニル）メタノンは、Ｐ．Ｙａｎｇ，Ｘ．Ｚｈｕ，Ｙ．Ｙｏ，Ｙ．Ｍ．Ｘｉａ  ａｎｄ  Ｔ．Ｌｉ  Ｊｏｕｒ．Ａｐｐｌ．Ｐｏｌｙｍ．Ｓｃｉ．１１３（２００９），３６５６−３６６０で行われたようなアニオン重合スキームにおいて開始剤としてたとえばカリウムｔ−ブトキシドを使って重合させることができると思われる。開始剤としての水酸化カリウムなどの様々なその他の求核試薬での同様な重合のための反応条件は、Ｊ．Ｃａｏ，Ｎ．−Ｆ．Ｙａｎｇ，Ｐ．−Ｄ．Ｗａｎｇ  ａｎｄ  Ｌ．−Ｗ．Ｙａｎｇ  Ｐｏｌｙｍｅｒ  Ｉｎｔｅｒｎａｔｉｏｎａｌ，５７（２００８），５３０−５３７に提示されている。幾つかの反応条件は同様に特許文献に公表されており、ここで、米国特許第４，４７２，５６０号明細書においては金属シアン化物錯体が、エポキシド重合のための触媒として使用されている。オルガノアルミニウム触媒がまたカチオン重合スキームにおいてうまくいくと米国特許第４，００９，１２８号明細書に記載されている。
【実施例】
【００７５】
実施例１
（４−（オキシラン−２−イルメトキシ）フェニル）（フェニル）メタノンの合成
４−ヒドロキシ−ベンゾフェノン（１５．０２ｇ、７５．７８ミリモル）の溶液をエタノール（７５ｍＬ）に溶解させ、メタノール（７５ｍＬ）中のＮａＯＭｅ（４．１１ｇ、７６．０９ミリモル）を加えた。反応混合物を室温で２０分間撹拌し、次にｒｏｔａｖａｐｏｒでの蒸発によって濃縮した。残留物をジメチルホルムアミド（１５０ｍＬ）に溶解させ、エピクロロヒドリン（１０．７３ｇ、１１６ミリモル）を加えた。１１０℃で４時間撹拌した後、活性炭を加え、濾過し、溶媒を除去することによって粗生成物を得た。粗生成物をエタノールから再結晶し、６２％収率で白色化合物（１２ｇ）を残した。１Ｈ−ＮＭＲ（ＣＤＣｌ３、ＲＴ、３００ＭＨｚ）：７．８１（ｄ、２Ｈ、Ｊ＝９Ｈｚ）、７．７４（ｄ、２Ｈ、Ｊ＝７Ｈｚ）、７．５５（ｔ、１Ｈ、Ｊ＝８Ｈｚ）、７．４５（ｔ、２Ｈ、Ｊ＝７Ｈｚ）、６．９７（ｄ、２Ｈ、Ｊ＝９Ｈｚ）、４．３２（ｄｄ、１Ｈ、Ｊ１＝１１Ｈｚ、Ｊ２＝３Ｈｚ）、３．９９（ｄｄ、１Ｈ、Ｊ１＝１１Ｈｚ、Ｊ２＝６Ｈｚ）、３．３７（ｍ、１Ｈ）、２．９１（ｔ、１Ｈ、Ｊ＝５Ｈｚ）、２．７６（ｄｄ、１Ｈ、Ｊ１＝５Ｈｚ、Ｊ２＝３Ｈｚ）；１３Ｃ−ＮＭＲ（ＣＤＣｌ３、ＲＴ、７５ＭＨｚ）：１９５．４、１６１．９、１３８．０、１３２．４、１３１．９、１３０．５、１２９．６、１２８．１、１１４．１、６８．８、４９．８、４４．５。
【００７６】
重合実施例１：ポリ−コ−エチレンオキシド−（４−（オキシラン−２−イルメトキシ）フェニル）（フェニル）メタノンの合成
重合の前に、（４−（オキシラン−２−イルメトキシ）フェニル）（フェニル）メタノンを真空下に注意深く乾燥させ、次に窒素下に乾燥丸底フラスコに移した。重合のための開始剤は、乾燥ＴＨＦを丸底フラスコ中へ凝縮させることによって調製した。ナフタレンおよびカリウムをアルゴン雰囲気下に溶解させ、溶液を１日撹拌して暗緑色溶液を得た。ビフェニルメタンを加え、生じた溶液を３日間撹拌して深赤色開始剤溶液を得た。
【００７７】
重合のために用いられるガラス器具を十分に乾燥させ、窒素グローブボックス中で組み立てた。合成組立に取り付けたとき、ガラス器具を使用前に数回アルゴンでフラッシュした。エチレンオキシドを加圧缶から丸底フラスコ中へ凝縮させ、徹底的に乾燥させた。
【００７８】
（４−（オキシラン−２−イルメトキシ）フェニル）（フェニル）メタノン（０．８ｇ、３ミリモル）を、窒素下に反応フラスコへ量り取り、フラスコをナトリウム−カリウム合金上で少なくとも２４時間乾燥させた。ＴＨＦ（２５０ｍＬ）、引き続きエチレンオキシド（１１．１ｇ、０．２５２モル）を反応フラスコ中へ凝縮させた。その後、開始剤溶液を、アルゴンリンスした注射器で加えた。反応フラスコを、６０℃恒温水浴に３〜５日間セットした。沈澱が反応中に形成した場合には、それを反応液から濾過した。反応液を、減圧によって反応溶媒の一部を取り去ることによって濃縮した。ポリマー（１）を冷ジエチルエーテルから沈澱させ、４０℃で少なくとも２４時間乾燥させた。収率：３２重量％。ＭＷ  ３４０００、ＰＤ  １．５（ＧＰＣによって測定されるように）。１Ｈ−ＮＭＲ（ＣＤＣｌ３、３００Ｋ、５００ＭＨｚ）：７．８５−７．７９（ｍ、２Ｈ）、７．７８−７．７３（ｍ、２Ｈ）、７．６１−７．５３（ｍ、１Ｈ）、７．５１−７．４３（ｍ、２Ｈ）、７．０２−６．９５（ｍ、２Ｈ）、４．２４−４．１８（ｍ、２Ｈ）、３．９３−３．８２（ｍ、４Ｈ）、３．８０−３．３５（ｍ、２４３Ｈ）。ベンゾフェノン対エチレンオキシドの比はこのように約１：６１である。
【００７９】
重合実施例２：ポリ−コ−エチレンオキシド−（４−（オキシラン−２−イルメトキシ）フェニル）（フェニル）メタノンの合成
ベンチ規模の重合を、触媒系としてトリ−イソブチルアルミニウムおよびカリウムｔ−ブトキシドを使用することによって２５０ｍｌのガラス反応器で実施した（次表の使用標準重合条件を参照されたい）。
【００８０】
【表１】
0006272292.tif 000011
【００８１】
触媒合成およびエチレンオキシドの重合は、欧州特許第１５６６３９７号明細書の手順を用いることによって行った。
・２５０ｍｌのガラス反応器を使用した。
・作業は、各工程を窒素雰囲気下の不活性条件下に行った；最終ポリマーはまた窒素下に貯蔵する（それは空気／水と接触しなかった）。
・エチレンオキシドの添加は、液体エチレンオキシド（圧力下の）を使用することにより１００ｍｌのサイトグラスを使用することによって行った。
・最終ポリマーをヘキサンで洗浄し、濾過し、室温で減圧下に乾燥させた。
【００８２】
重合は、トルエン（６０ｍＬ）、カリウムｔ−ブトキシド（５６ｍｇ）、トリイソブチルアルミニウム（ヘキサン中１Ｍ、１．４ｍＬ）、エチレンオキシドガス（２６ｇ）および４−（オキシラン−２−イルメトキシ）フェニル）（フェニル）メタノン（１．３ｇ）を使用して行った。反応の収量は９．１ｇのターゲットポリマー（２）であった。１Ｈ−ＮＭＲ（ＣＤＣｌ３、３００Ｋ、３００ＭＨｚ）：７．９４−６．６４（ｍ、９Ｈ）、４．３０−３．００（ｍ、１２１Ｈ）。ベンゾフェノン対エチレンオキシドの比はこのように約１：２９である。
【００８３】
硬化実施例：実施例１からのポリ−コ−エチレンオキシド−（４−（オキシラン−２−イルメトキシ）フェニル）（フェニル）メタノンの硬化
未処理のポリ−コ−エチレンオキシド−（４−（オキシラン−２−イルメトキシ）フェニル）（フェニル）メタノン（１）のオブラートを、流動計中の２つのプレート（平行プレート配置、底部プレートは石英ガラスプレートである）間に置いた。プレート間の距離を０．３ｍｍに、温度を１２０℃にセットした。測定は、１％の固定歪みおよび１Ｈｚの一定周波数で行った。損失弾性率および貯蔵弾性率が安定化したとき、ＵＶランプのスイッチを入れ、こうしてランプからのファイバーによって流動計の底部プレートを通して試料を照射した。損失弾性率および貯蔵弾性率を次に、ＵＶランプが試料を照射しながら、時間の関数として追跡した。上記のような測定の例示的な結果を図４に示す。
【００８４】
ＵＶ光での照射前の比較的低い弾性率は、約２０ｋＤａというポリマーのかなり低い分子量に一致して低い粘度を示唆する。しかし、損失弾性率は貯蔵弾性率より大きく、溶融物の液体挙動を示す。ポリエチレンオキシド鎖の共有結合網状構造を形成するＵＶ源のスイッチを入れるとき、弾性率は増加し、架橋反応が開始されることを示唆する。最終的に、貯蔵弾性率は損失弾性率より大きくなり、固体またはゲルが硬化反応の結果として生じたことを示す。目視検査として、架橋ポリエチレンオキシドオブラートを水中に入れ、それは膨潤ゲルをもたらした。
【００８５】
硬化実施例：実施例２からのポリ−コ−エチレンオキシド−（４−（オキシラン−２−イルメトキシ）フェニル）（フェニル）メタノンの硬化
未処理のポリ−コ−エチレンオキシド−（４−（オキシラン−２−イルメトキシ）フェニル）（フェニル）メタノン（２）のオブラートを、流動計中の２つのプレート（平行プレート配置、底部プレートは石英ガラスプレートである）間に置いた。プレート間の距離を０．３ｍｍに、温度を１２０℃にセットした。測定は、１％の固定歪みおよび１Ｈｚの一定周波数で行った。損失および貯蔵弾性率が安定化したとき、ＵＶランプのスイッチを入れ、こうしてランプからのファイバーによって流動計の底部プレートを通して試料を照射した。次に、損失弾性率および貯蔵弾性率をＵＶランプが試料を照射しながら時間の関数として追跡した。そのような測定の例示的な結果を図５に示す。
【００８６】
図５から理解されるように、ポリマーは実際にＵＶ照射に応答するが、弾性率の初期値は固体を示唆する（減衰係数は１より低い）。ＵＶ照射への露光時に試料は、貯蔵弾性率および損失弾性率の両方の増加を示し、架橋が起こりつつあることを示唆する。本発明の実施態様の一部を以下の項目［１］−［２４］に記載する。
［項目１］
一般式Ｉ
Ｒ１（Ａ１）ｒ-（Ｒ２（Ａ２）ｍ-Ｏ）ｏ-（Ｒ３（Ａ３）ｎ-Ｏ）ｐ-Ｒ４（Ａ４）Ｓ    Ｉ
［式中、Ｒ２およびＲ３は独立してそれぞれ同一のもしくは異なる、線状もしくは分枝状のアルキレンまたはシクロアルキレン基であり、Ｒ２およびＲ３は、ＣＮ、アジド、エステル、エーテル、アミド、ハロゲン原子、スルホン、スルホン酸誘導体、ＮＨ２またはＮａｌｋ２（ここで、ａｌｋは任意のＣ１〜Ｃ８直鎖状アルキル基、Ｃ３〜Ｃ８分枝状または環状アルキル基である）から選択される１つ以上の置換基で置換されていてもよく、
Ｒ１およびＲ４は独立してそれぞれ同一のもしくは異なる、線状もしくは分枝状のアルキルもしくはシクロアルキル基またはアリール基であるか、または独立してそれぞれ、Ｈ、ＯＨ、ＣＮ、ハロゲン、アミン、アミド、アルコール、エーテル、チオエーテル、スルホンおよびそれらの誘導体、スルホン酸およびその誘導体、スルホキシドおよびそれらの誘導体、カーボネート、イソシアネート、硝酸エステル、アクリレート、ポリエチレン、ポリプロピレン、ポリエステル、ポリアミド、ポリアクリレートならびにポリウレタンから選択され、Ｒ１およびＲ４がアルキルおよびアリール基であるとき、それらは、ＣＮ、ＯＨ、アジド、エステル、エーテル、アミド、ハロゲン原子、スルホン、スルホン酸誘導体、ＮＨ２またはＮａｌｋ２（ここで、ａｌｋは任意のＣ１〜Ｃ８直鎖状アルキル基、Ｃ３〜Ｃ８分枝状または環状アルキル基である）から選択される１つ以上の置換基で置換されていてもよく、
ｏおよびｐはそれぞれ、ｏ＋ｐ＞０という条件で０〜５０００の実数であり、
ｍおよびｎはそれぞれ、ｍ＋ｎ＞０という条件で０〜１０の実数であり、
ｒおよびｓはそれぞれ、０〜５の実数であり、
Ａ１、Ａ２、Ａ３およびＡ４は同一のまたは異なる光開始剤部分である。］
のポリアルキルエーテル光開始剤。
［項目２］
Ａ１、Ａ２、Ａ３およびＡ４がスペーサー基を介して、それぞれ、Ｒ１、Ｒ２、Ｒ３、およびＲ４に結合している、項目１に記載のポリアルキルエーテル光開始剤。
［項目３］
前記スペーサー基が、アルキレン、シクロアルキレン、アリーレン、およびアルキレンエーテル基からなる群から選択される、項目２に記載のポリアルキルエーテル光開始剤。
［項目４］
１個以上のＨ原子がＡ２で置き換えられていてもよい、Ｒ２＝−ＣＨ２ＣＨ２−である、項目１〜３のいずれか１項に記載のポリアルキルエーテル光開始剤。
［項目５］
１個以上のＨ原子がＡ３で置き換えられていてもよい、Ｒ３＝−ＣＨ２ＣＨ２−である、項目１〜４のいずれか１項に記載のポリアルキルエーテル光開始剤。
［項目６］
１個以上のＨ原子がＡ２で置き換えられていてもよい、Ｒ２＝−ＣＨ（ＣＨ３）ＣＨ２−である、項目１〜３のいずれか１項に記載のポリアルキルエーテル光開始剤。
［項目７］
１個以上のＨ原子がＡ３で置き換えられていてもよい、Ｒ３＝−ＣＨ（ＣＨ３）ＣＨ２−である、項目１〜３のいずれか１項に記載のポリアルキルエーテル光開始剤。
［項目８］
Ｒ１＝ＯＨである、項目１〜７のいずれか１項に記載のポリアルキルエーテル光開始剤。
［項目９］
Ｒ４＝Ｈである、項目１〜８のいずれか１項に記載のポリアルキルエーテル光開始剤。
［項目１０］
Ａ１、Ａ２、Ａ３およびＡ４が、ベンゾインエーテル、フェニルヒドロキシアルキルケトン、フェニルアミノアルキルケトン、ベンゾフェノン類、チオキサントン類、キサントン類、アクリドン類、アントラキノン類、フルオレノン類、ジベンゾスベロン類、ベンジル類、ベンジルケタール、α−ジアルコキシアセトフェノン、α−ヒドロキシ−アルキル−フェノン、α−アミノアルキル−フェノン、アシル−ホスフィンオキシド、フェニルケトクマリン、シラン、マレイミド類、およびそれらの誘導体からなる群から選択される同一のまたは異なる光開始剤部分である、項目１〜９のいずれか１項に記載のポリアルキルエーテル光開始剤。
［項目１１］
Ａ１、Ａ２、Ａ３およびＡ４が、２−ヒドロキシ−２−メチル−プロピオフェノン、ベンゾフェノン、チオキサントン、ベンジル、アントラキノン、カンファーキノン、ベンゾインエーテル、アシルホスフィンオキシド、シラン、およびそれらの誘導体からなる群から選択される同一のまたは異なる光開始剤部分である、項目１０に記載のポリアルキルエーテル光開始剤。
［項目１２］
Ａ１、Ａ２、Ａ３およびＡ４が同一の光開始剤部分である、項目１１に記載のポリアルキルエーテル光開始剤。
［項目１３］
Ａ１、Ａ２、Ａ３およびＡ４が少なくとも２つの異なる光開始剤部分である、項目１〜１１のいずれか１項に記載のポリアルキルエーテル光開始剤。
［項目１４］
Ａ１、Ａ２、Ａ３およびＡ４の少なくとも１つがベンゾフェノン光開始剤部分である、項目１２に記載のポリアルキルエーテル光開始剤。
［項目１５］
少なくともＡ２およびＡ３がベンゾフェノン光開始剤部分である、項目１４に記載のポリアルキルエーテル光開始剤。
［項目１６］
ｏおよびｐがそれぞれ０〜３０００、好ましくは０〜２０００である、項目１〜１５のいずれか１項に記載のポリアルキルエーテル光開始剤。
［項目１７］
ｍ＋ｎ＞０であるという条件で、ｍおよびｎがそれぞれ０〜８、好ましくは０〜５の整数である、項目１〜１６のいずれか１項に記載のポリアルキルエーテル光開始剤。
［項目１８］
ｍ＝１および／またはｎ＝１である、項目１〜１７のいずれか１項に記載のポリアルキルエーテル光開始剤。
［項目１９］
ｍ＝１、ｎ＝０であり、比ｏ：ｐが少なくとも１：１０００、好ましくは少なくとも１：５００である、項目１〜１８のいずれか１項に記載のポリアルキルエーテル光開始剤。
［項目２０］
ｒおよびｓがそれぞれ０〜４、好ましくは０〜２である、項目１〜１９のいずれか１項に記載のポリアルキルエーテル光開始剤。
［項目２１］
５ｋＤａ〜１０，０００ｋＤａ、好ましくは１０ｋＤａ〜１，０００ｋＤａ、より好ましくは１５ｋＤａ〜５００ｋＤａの分子量を有する、項目１〜２０のいずれか１項に記載のポリアルキルエーテル光開始剤。
［項目２２］
マトリックス組成物を硬化させるための項目１〜２１のいずれか１項に記載のポリアルキルエーテル光開始剤の使用。
［項目２３］
ａ．項目１〜２１のいずれか１項に記載のポリアルキルエーテル光開始剤をマトリックス組成物と混合する工程、および
ｂ．工程ａ．で得られた混合物をＵＶ放射線に露光することによって硬化させる工程
を含む、マトリックス組成物の硬化方法。
［項目２４］
項目２３に記載の方法によって得られるマトリックス組成物。
【図１】
0006272292.tif 000012
【図２】
0006272292.tif 000013
【図３】
0006272292.tif 000014
【図４】
0006272292.tif 000015
【図５】
0006272292.tif 000016